고체 산화물 연료 전지용 음극 재 를 제작 하 기 위하 여 먼저 상용 의 NiO 분말 ( 일본 고순 도 화학 ) 과 YSZ 분말 ( 일본 Tosoh 사 , TZ - 8 Y ) 을 50 : 50 으로 혼합 한 조성 에 유기 결합제 로서 폴리비닐 부틸 알 ( PVB : Polyvinyl - butiral ) 을 3 %, 그리고 기공 형성 제 로서 상용 의 카본 블랙 을 25 v / o 첨가 한 뒤 , 에탄올 ( ethanol ) 을 혼합 매체 로 하 여 통상 적 인 세라믹스 혼합 공정 에 따라 볼 밀 법 으로 24 시간 습식 혼합 하 였 다 . 혼합 후 건조 가 완료 된 분말 들 은 통상 적 인 세라믹스 제조 공정 에 따라 성형 하 고 소결 하 여 , 한 변이 약 50 mm 이 고 두께 가 약 1 mm 인 음극 지 지체 를 제조 하 였 다 .